МНОГОСЛОЙНАЯ ПОЛИМЕРНАЯ КРЫШКА КОНТЕЙНЕРА ДЛЯ ПИЩЕВЫХ ПРОДУКТОВ

Область техники
Полезная модель относится к полимерной химии, в частности к пленочным материалам для пищевой промышленности, в частности к многослойным упаковкам продуктов, изготовленным из полимерных пленочных материалов, предназначенных для хранения скоропортящихся продуктов, предпочтительно молочного производства, например кефира, йогурта, сметаны, творога, плавленого сыра, желе, фруктовых и овощных паст, соусов, майонезов и т.п.
Уровень техники
Как правило контейнер для пищевых продуктов содержит емкость и отделяемую крышку, выполненную, как правило, фольгированной. В уровне техники известно также выполнение крышки многослойной.
Из патента на изобретение US 6200663 B1, 13.03.2011, B32B 3/26, известна многослойная крышка для пищевых контейнеров, которая состоит из материала-носителя, в качестве которого может выступать алюминиевая фольга, на котором, со стороны противоположной упакованному продукту образован слой, с нанесенным на него печатным изображением и покрытый сверху лаком; со стороны упакованного продукта на материале-носителе образован другой слой, внутренний, выполненный с шероховатой поверхностью, которая образуется за счет применения гранулированных наполнителей. В другом варианте, указанный внутренний слой может быть выполнен рельефным, чередованием выступов и впадин. Все слои имеют определенную толщину.
Раскрытие полезной модели
Задача, на решение которой направлена заявленная полезная модель, заключается в создании оптимальной конструкции многослойной крышки, пригодной для использования в контейнерах для упаковываемых пищевых продуктов.
Поставленная задача решается за счет того, что крышка упаковочного контейнера, согласно полезной модели, выполнена в виде многослойной пленки, содержащей опорный средний слой из метализированного, волокнистого, пластикового или алюминиевого материалов; верхний слой из материала устойчивого к воздействию температуры до 350 C в течении от 0,5 сек до 2 сек, с нанесенным на нем печатным изображением и защитным покрытием; нижний полимерный термогерметизирующий слой, содержащий сополимер этилена и метилакрилата, сополимер этилена и винилацетата и полиамидный воск, при этом указанный слой содержит наполнитель с фракцией частиц в диапазоне 20-80 мкм для создания шероховатости и/или рельефной поверхности; кроме того, между нижним и средним слоями дополнительно образован полимерный слой, барьерный по отношению к кислороду, при этом термогерметизирующий слой зафиксирован непосредственно на барьерном по отношению к кислороду слое, имеющем более высокую точку плавления, без какого-либо промежуточного связующего вещества.
2
Целесообразно, чтобы в качестве материала среднего слоя выступали алюминий, с пределом прочности на растяжение 70-300 Н/мм, или бумага или материал выбранный из группы полипропилен, полиэтилен, полиамид или ПЭТ.
Предпочтительно, чтобы толщина опорного среднего слоя лежала в интервале 10-90 мкм, предпочтительно 20-60 мкм для алюминия, 30-160 мкм, предпочтительно 90 мкм для бумаги, 5-180 мкм, предпочтительно 120 мкм для пластика.
Толщина верхнего слоя составляет величину не более 40 мкм, предпочтительно 25 мкм.
При этом, шероховатость выполнена с высотой неровностей, лежащей в интервале от 0,01 до 10 мкм.
Полимер в барьерном по отношению к кислороду слое представляет собой ПЭТ, сополимер этилена и винилового спирта и/или полиамид (ПА).
2
2
2
2
Содержащий ПЭТ или ПА слой, барьерный по отношению к кислороду, имеет массу в интервале от 10 до 90 г/м, предпочтительно 50 г/м, а слой сополимера этилена и винилового спирта имеет массу в интервале от 5 до 35 г/м, предпочтительно 20 г/м.
2
2
Термогерметизирующий слой имеет массу в интервале от 10 до 40 г/м, предпочтительно от 15 до 25 г/м.
2
2
2
2
Слой волокнистого материала изготовлен из бумаги, имеющей массу в интервале от 20 до 130 г/м, предпочтительно от 50 до 80 г/м или из картона, имеющего массу в интервале от 120 до 600 г/м, предпочтительно от 220 до 300 г/м.
Указанная конструкция крышки контейнера позволяет достичь технический результат, заключающийся в улучшенной герметизации упакованного продукта и, как следствие, исключение воздействие на этот продукт внешних факторов.
Осуществление полезной модели
2
Крышка упаковочного контейнера выполнена в виде многослойной пленки, содержащей опорный средний слой из металлизированного материала - алюминия, с пределом прочности на растяжение 70-300 Н/мм. Толщина опорного среднего предпочтительно 20-60 мкм.
Верхний слой выполнен из материала, устойчивого к воздействию температуры до 350 С в течении от 0,5 сек до 2 сек с нанесенным на нем печатным изображением и защитным покрытием, толщиной 25 мкм.
Нижний полимерный термогерметизирующий слой содержит сополимер этилена и метилакрилата, сополимер этилена и винилацетата и полиамидный воск. При этом указанный слой содержит гранулированный наполнитель для создания шероховатости поверхности. Шероховатость выполнена с высотой неровностей 10 мкм.
2
2
Между нижним и средним слоями дополнительно образован полимерный слой, барьерный по отношению к кислороду. Полимер в барьерном по отношению к кислороду слое представляет собой ПЭТ, сополимер этилена и винилового спирта и/или полиамид (ПА). Содержащий ПЭТ или ПА слой, барьерный по отношению к кислороду, имеет массу 50 г/м, а слой сополимера этилена и винилового спирта имеет массу 20 г/м.
2
Термогерметизирующий слой зафиксирован непосредственно на барьерном по отношению к кислороду слое, имеющем более высокую точку плавления, без какого-либо промежуточного связующего вещества и имеет массу от 15 до 25 г/м.
В данном случае, в описании приведены два наиболее предпочтительных варианта выполнения контейнера, тем не менее, данная конструкция не ограничивается только указанными вариантами, и может включать в себя возможные иные комбинации, как, например, конструктивное выполнение стенок контейнера и т.д.